(57)【要約】      （修正有）【課題】義歯として必要な強度及び色調を実現でき、エネルギー効率に優れ、部材の急冷時の割れが生じ難い、歯科用セラミック義歯焼成装置の提供。【解決手段】炉体断熱材２を有する焼成炉と、ヒーター３と、焼成炉内に配置される匣４とを備え、匣４がセラミックファイバーからなり、枠状の側壁部４ａと該側壁部４ａの一端に連ねられた底壁４ｂを有し、該側壁部４ａに切欠き４ａ１が設けられている、歯科用セラミック義歯焼成装置１。【選択図】図１
2019219068.tif 000002
【特許請求の範囲】
【請求項１】
歯科用セラミック義歯を焼成するための焼成装置であって、
焼成炉と、
前記焼成炉内に配置される匣とを備え、
前記匣がセラミックファイバーからなる、歯科用セラミック義歯焼成装置。
【請求項２】
前記セラミック義歯が、ジルコニアからなる、請求項１に記載の歯科用セラミック義歯焼成装置。
【請求項３】
セラミック義歯の焼成に用いられる匣であって、セラミックファイバーからなる、匣。
【請求項４】
前記匣が、枠状の側壁部を有する、請求項３に記載の匣。
【請求項５】
前記枠状の側壁部の一端に連ねられた底壁を有する、請求項４に記載の匣。
【請求項６】
前記側壁部に切欠きが設けられている、請求項４または５に記載の匣。
【請求項７】
前記枠状の側壁部に載置されており、セラミックファイバーからなる蓋材をさらに備える、請求項３〜６のいずれか１項に記載の匣。
【請求項８】
前記蓋材に切欠きが設けられている、請求項７に記載の匣。
【請求項９】
平面視で円形または楕円形の形状を有している、請求項３〜７のいずれか１項に記載の匣。
【発明の詳細な説明】
【技術分野】
【０００１】
本発明は、歯科用のセラミック義歯を焼成するのに用いられる焼成装置及び該焼成装置に用いられる匣に関する。
【背景技術】
【０００２】
従来、歯科用の義歯として、セラミック義歯が用いられている。例えば下記の特許文献１には、Ｔｉ含有セラミックスからなる義歯の焼成に用いられる装置が開示されている。近年、審美性に優れているため、歯科用の義歯としてジルコニアからなる義歯が広く用いられている。ジルコニア義歯の製造に際しては、焼成前の義歯を、ジルコニア義歯焼成炉において、１５００℃〜１６００℃の温度で焼成する。それによって、義歯として必要な機械的強度及び色調を得ることが可能とされている。
【０００３】
上記焼成に際しては、従来、６時間から１２時間程度の時間を要していた。
【０００４】
なお、焼成に際しては、未焼成の義歯を直接炉内に配置するのは稀である。通常、セラミック製の匣内に焼成前の義歯を配置し、焼成する。それによって、ヒーターからの輻射熱が、直接義歯に放射されるのを抑制している。
【０００５】
他方、近年、９０分〜１２０分の短時間での焼成で、ジルコニア義歯を得る方法が知られている。この場合、３０℃／分以上の昇温速度で、一定温度まで炉の温度を上昇させる。そして、１５００℃〜１６００℃の温度で１５分以上維持し、しかる後、急速に温度を低下させる。
【先行技術文献】
【特許文献】
【０００６】
【特許文献１】特表２００６−５１５０５３号公報
【発明の概要】
【発明が解決しようとする課題】
【０００７】
上記短時間焼成に際しては、未焼成のジルコニア義歯を、直接炉内の炉材上に配置したり、あるいはセラミック製の匣に入れて焼成が行われる。しかしながら、炉材上に未焼成の義歯を直接載置して焼成を行うと、ヒーターからの輻射熱の影響を受ける。従って、義歯として良好な色調を得ることが困難となる。
【０００８】
他方、セラミック製の匣に未焼成のジルコニア義歯を入れて焼成した場合には、セラミック製の匣の熱容量が大きいため、ヒーターによる発熱量を大きくしなければならない。従って、エネルギー効率が悪化する。また、セラミック製の匣は熱衝撃に弱い。そのため、焼成プロファイルにおける急冷時にセラミック製の匣が割れることがあった。
【０００９】
本発明の目的は、歯科用セラミック義歯を短時間焼成で得る場合であっても、義歯として必要な強度や色調を得ることができ、かつエネルギー効率に優れ、部材の割れ等が生じ難い、歯科用セラミック義歯焼成装置及び該歯科用セラミック義歯焼成装置に用いられる匣を提供することにある。
【課題を解決するための手段】
【００１０】
本発明は、歯科用セラミック義歯を焼成するための焼成装置であって、焼成炉と、前記焼成炉内に配置される匣とを備え、前記匣がセラミックファイバーからなる、歯科用セラミック義歯焼成装置である。
【００１１】
本発明に係る歯科用セラミック義歯焼成装置では、上記セラミック義歯は、好ましくは、ジルコニアからなる。
【００１２】
本発明に係る匣は、セラミック義歯の焼成に用いられる匣であって、セラミックファイバーからなり、枠状の側壁部を有する。
【００１３】
本発明に係る匣では、上記枠状の側壁部の一端に連ねられた底壁が設けられていてもよい。
【００１４】
また、本発明に係る匣では、好ましくは、側壁部に切欠きが設けられている。切欠きが設けられている場合には、匣の内部と匣の外部との温度差を小さくすることができる。
【００１５】
本発明に係る匣では、枠状の側壁部に載置されており、セラミックファイバーからなる蓋材がさらに備えられていてもよい。
【００１６】
上記蓋材に、好ましくは、切欠きが設けられる。切欠きが設けられている場合には、匣の内部と匣の外部との温度差を小さくすることができる。
【００１７】
本発明に係る匣の他の特定の局面では、匣は、平面視で円形または楕円形の形状を有している。
【発明の効果】
【００１８】
本発明に係る歯科用セラミック義歯焼成装置及び匣を用いることにより、短時間焼成を行った場合であっても、義歯としての強度及び色調を得ることができ、かつ匣の熱容量が大きくないため、エネルギー効率に優れ、さらに急冷時に匣が割れ難い。
【図面の簡単な説明】
【００１９】
【図１】本発明の歯科用セラミック義歯焼成装置を説明するための概略構成図である。
【図２】（ａ）及び（ｂ）は、本発明の一実施形態に係る匣の斜視図及び（ａ）中のＢ−Ｂ線に沿う断面図である。
【図３】本発明の他の実施形態に係る歯科用セラミック義歯焼成装置の外観を示す斜視図である。
【図４】本発明の他の実施形態に係る匣の分解斜視図である。
【発明を実施するための形態】
【００２０】
以下、図面を参照しつつ、本発明の具体的な実施形態を説明することにより、本発明を明らかにする。
【００２１】
図１は、本発明の一実施形態に係る歯科用セラミック義歯焼成装置を説明するための概略構成図である。
【００２２】
歯科用セラミック義歯焼成装置１は、炉体断熱材２を有する焼成炉と、焼成炉を加熱するヒーター３と、焼成炉内に配置される匣４とを有する。
【００２３】
本実施形態では、歯科用セラミック義歯としてのジルコニア義歯が焼成により得られる。焼成に際しては、匣４内に、複数の未焼成のジルコニア義歯５を配置する。匣４は、平面視で枠状の側壁部４ａと、側壁部４ａに連ねられた底壁４ｂとを有する。なお、枠状の形状が、本実施形態では、平面視で円形であるが、楕円形であってもよく、矩形枠状であってもよい。すなわち、枠状である限り、その形状は特に限定されない。また、枠状の形状の一部が欠落していてもよい。
【００２４】
匣４は、セラミックファイバーからなる。セラミックファイバーからなる匣４は、セラミックファイバーと有機バインダーとの混合物を成形し、焼成することにより得ることができる。焼成により、有機バインダーが分解し、セラミックファイバーからなる匣４を得ることができる。別法として、市販のセラミックファイバーからなるボードなどを、機械加工等により切削し、それによって匣４を得てもよい。
【００２５】
セラミックファイバーとしては、アルミナファイバーやシリカファイバーなどを用いることができる。もっとも、ジルコニアからなる義歯を得る場合、焼成温度が１５００℃〜１６００℃と高いため、好ましくはアルミナファイバーからなる匣４が用いられる。
【００２６】
図２に示すように、匣４の側壁部４ａには、複数の切欠き４ａ１が設けられている。切欠き４ａ１が設けられていると、匣４内と匣４外との温度差を小さくすることができる。もっとも、ヒーター３からの輻射熱がジルコニア義歯５に直接放射されないことが望ましい。従って、切欠き４ａ１の数及び大きさは、このような輻射熱による悪影響が生じないように、設けられることが望ましい。
【００２７】
また、本実施形態の匣４では、側壁部４ａの上方が開口されている。もっとも、図２（ｂ）に一点鎖線で示すように、側壁部４ａの上方に載置される蓋材４ｃが備えられていてもよい。蓋材４ｃは、セラミックファイバーからなる。
【００２８】
また、蓋材４ｃにも、一点鎖線で示す切欠きＡが設けられていてもよい。それによって、匣４内と匣４外との温度差を小さくすることができる。
【００２９】
本実施形態の歯科用セラミック義歯焼成装置１では、セラミックファイバーからなる匣４が用いられている。従って、未焼成のジルコニア義歯が、直接炉材に配置されず、上記匣４に入れて焼成が行われる。そのため、短時間焼成を行った場合でも、ジルコニア義歯として必要な強度及び色調を得ることができる。
【００３０】
加えて、セラミックファイバーは嵩密度が（高耐熱アルミナファイバーで０．１〜０．５ｇ／ｃｍ３程度）、セラミックスの密度（アルミナの場合約３．９５ｇ／ｃｍ３）に比べて非常に小さい。よって、セラミックファイバーからなる匣４は、熱容量がセラミック製の匣に比べて小さい。従って、焼成装置において必要とする発熱量を小さくすることができ、エネルギー効率を高めることができる。また、熱容量が小さいため、焼成後短時間の放冷で取り出すことが可能となる。さらに、セラミック製の匣は熱衝撃に弱かったのに対し、セラミックファイバーからなる匣４は熱衝撃に強い。そのため、匣４は、急冷時に割れ難い。
【００３１】
よって、図１に示す歯科用セラミック義歯焼成装置１において、短時間焼成により、ジルコニア義歯を容易に製造することが可能となる。なお、短時間焼成は、前述したように、３０℃／分以上の昇温速度で、炉の温度を高め、１５００℃〜１６００℃の温度で１５分以上維持させ、しかる後、急速に炉の温度を降下させる焼成方法であり、焼成時間全体は９０分〜１２０分程度で完了する。
【００３２】
もっとも、本発明の歯科用セラミック義歯焼成装置１では、上記短時間焼成の焼成条件に限らず、様々な焼成プロファイルに従って、焼成を行うことができる。
【００３３】
図３は、本発明の他の実施形態に係る歯科用セラミック義歯焼成装置の外観を示す斜視図であり、図４は、本発明の他の実施形態に係る匣の分解斜視図である。なお、図３に示す歯科用セラミック義歯焼成装置１１では、外部に配置される匣４が露出されている。焼成時は匣４を載置した台座が上昇し上部炉内に収容される構造である。図３及び図４に示すように、複数の匣４が積層され、最上部の匣４上に蓋材４ｃが積層される。図２に示した実施形態と異なるところは、複数の匣４が積層されていることと、切欠き４ａ１の形状が、側面から視た場合に半円形とされていることにある。その他の点は、図２に示した匣４と同様である。このように、複数の匣４が積層されていてもよく、その場合、より多くのジルコニア義歯を一度に得ることができる。また、切欠き４ａ１は、側面から視た場合に矩形の形状でなく、半円形などの他の形状であってもよい。
【００３４】
また、本発明で得られる歯科用セラミック義歯は、ジルコニア義歯に限らず、他のセラミックスからなるものであってもよく、さらにセラミックスにＴｉなどの金属が含有されている義歯であってもよい。
【符号の説明】
【００３５】
１，１１…歯科用セラミック義歯焼成装置
２…炉体断熱材
３…ヒーター
４…匣
４ａ…側壁部
４ａ１…切欠き
４ｂ…底壁
４ｃ…蓋材
５…ジルコニア義歯
【図１】
2019219068.tif 000003
【図２】
2019219068.tif 000004
【図３】
2019219068.tif 000005
【図４】
2019219068.tif 000006